다음 에 코일 로서 , 도 1 에 나타내 는 코일 ( 120 ) 을 준비 하 였 다 . 이 코일 ( 120 ) 은 , 평각 도 선 ( 平角 導線 ) ( 121 ) 을 엣지 와 이즈 와인 딩 ( edgewise winding ) 한 것 이 고 , 권수 ( 卷數 ) 는 3 . 5 턴 ( turn ) 으로 되 어 있 다 . 여기 에서 평각 도 선 ( 121 ) 은 , 단면 형상 이 2 . 0 mm× 0 . 6 mm 인 직사각 형 이 고 , 표면 에 두께 가 20 μ m 인 폴리아미드 이미드 로 이루어지 는 절연 층 을 갖 고 있 다 . 또한 코일 ( 120 ) 은 , 양단 에 표면 실장 용 단자 ( 122 ) 를 갖 고 있 다 . 이 코일 ( 120 ) 을 미리 금형 내 에 배치 한 상태 에서 , 금형 의 캐비 티 에 상기 에서 설명 한 조립 분말 을 충전 하 고 , 5 ton / cm 2 의 성형 압력 에 의하 여 조립 분말 과 코일 ( 120 ) 을 일체 로 가압 성 형 하 여 경화 처리 를 실시 함 으로써 성 형체 를 제조 하 였 다 . 이 성 형체 를 , 전기로 에 의하 여 아르곤 분위기 중 에서 400 ℃, 30 분 간 열처리 를 하 여 , 압분자심 ( 110 ) 의 내부 에 코일 ( 120 ) 이 매설 된 , 실시 예의 인덕 터 ( 100 ) 를 제작 하 였 다 .